(57)【要約】      （修正有）【課題】回折格子が精度よく形成され、かつ、それを埋める半導体層の上面が平坦であって、レーザ素子本来の性能を確保又は向上させながら、回折格子における屈折率差を効果的に増大させ、閾値電流を低下させることができる窒化物半導体レーザ素子を提供することを目的とする。【解決手段】基板と、前記基板上に、第１半導体層、活性層及び第２半導体層を順に積層した窒化物半導体層とを備えた窒化物半導体レーザ素子であって、前記第１半導体層内に凹凸が形成された層と、該凹凸が形成された層上に、凹凸を平坦化させる層が形成されており、該凹凸を構成する凸部上面から活性層までの距離が凹凸高さの３倍以下であるか、凹凸のピッチ幅の３倍以下である窒化物半導体レーザ素子。【選択図】図１
2008004662.tif 000002
【特許請求の範囲】
【請求項１】
基板と、前記基板上に、第１半導体層、活性層及び第２半導体層を順に積層した窒化物半導体層とを備えた窒化物半導体レーザ素子であって、
前記第１半導体層内に凹凸が形成された層と、該凹凸が形成された層上に、凹凸を平坦化させる層が形成されており、
該凹凸を構成する凸部上面から活性層までの距離が凹凸高さの３倍以下であることを特徴とする窒化物半導体レーザ素子。
【請求項２】
基板と、前記基板上に、第１半導体層、活性層及び第２半導体層を順に積層した窒化物半導体層とを備えた窒化物半導体レーザ素子であって、
前記第１半導体層内に凹凸が形成された層と、該凹凸が形成された層上に、凹凸を平坦化させる層が形成されており、
該凹凸を構成する凸部上面から活性層までの距離が凹凸のピッチ幅の３倍以下であることを特徴とする窒化物半導体レーザ素子。
【請求項３】
凹凸を構成する凸部上面から活性層までの距離が３００ｎｍ以下である請求項１又は２に記載の窒化物半導体レーザ素子。
【請求項４】
凹凸における凸部の幅及び凹部の幅が、それぞれ、凹凸高さの１／１５〜８の範囲である請求項１〜３のいずれか１つに記載の窒化物半導体レーザ素子。
【請求項５】
凹凸はストライプ状に形成され、凹凸の幅は、４０〜１４０ｎｍの範囲のピッチを有する請求項１〜４のいずれか１つに記載の窒化物半導体レーザ素子。
【請求項６】
凹凸を構成する凸部上面から活性層までの距離が凹凸高さの０．５倍以上である請求項１〜５のいずれか１つに記載の窒化物半導体レーザ素子。
【請求項７】
凸部上面には、窒化物半導体よりも低屈折率の部材が配置されている請求項１〜６のいずれか１つに記載の窒化物半導体レーザ素子。
【請求項８】
低屈折率の部材は、ＳｉＯ2、ＴｉＯ2、ＺｒＯ2、Ａｌ2Ｏ3、ＳｉＮ、ＡｌＮからなる郡から選ばれる少なくとも１つである請求項７に記載の窒化物半導体レーザ素子。
【請求項９】
活性層は、Ｉｎを含有する窒化物半導体である請求項１〜８のいずれか１つに記載の窒化物半導体レーザ素子。
【請求項１０】
凹凸が形成された層が、ＡｌaＧａ1-aＮ（０≦ａ≦０．１０）からなる第１層と、ＡｌbＧａ1-bＮ（０．０１≦ｂ≦０．１４）からなる第２層とで構成される超格子層を含む請求項１〜９のいずれか１つに記載の窒化物半導体レーザ素子。
【請求項１１】
凹凸を平坦化させる層が、ＡｌcＧａ1-cＮ（０≦ｃ≦０．０７５）からなる層である請求項１〜１０のいずれか１つに記載の窒化物半導体レーザ素子。
【請求項１２】
凹凸を平坦化させる層が、ＡｌaＧａ1-aＮ（０≦ａ≦０．１０）からなる第１層と、ＡｌbＧａ1-bＮ（０．０１≦ｂ≦０．１４）からなる第２層とで構成される超格子層を含む請求項１〜１０のいずれか１つに記載の窒化物半導体レーザ素子。
【請求項１３】
窒化物半導体レーザ素子は共振面を有し、凹凸は共振面と略平行にストライプ状に設けられる請求項１〜１２のいずれか１つに記載の窒化物半導体レーザ素子。
【発明の詳細な説明】
【背景技術】
【０００１】
今日、窒化物半導体を用いた半導体レーザは、紫外域から赤色に至るまで、幅広い波長域での発振が可能と考えられ、その応用範囲は、ＤＶＤなど、大容量・高密度の情報記録・再生録画が可能な光ディスクシステムへの利用にとどまらず、レーザプリンタ、光ネットワークなどの光源等として期待されている。
【０００２】
一般に半導体レーザ素子は、活性層の光増幅率がエネルギーギャップで決まる波長を中心にある幅を有しているため、その出力にいくつかの縦モードが存在する。このモード分布は出力やレーザ素子の駆動温度に応じて変化し、これらの増加に伴って長波長側に移動する傾向があるため、例えば、長距離間で光通信を行うときには、モードごとに伝達速度に差が生じ、分散することとなる。
【０００３】
このようなことなどから、特に光通信等の用途に使用するためには縦シングルモードの単一周波数のレーザが必要とされており、ＤＦＢ（分布帰還型）レーザが、明確な縦シングルモードを得るために提案されている（例えば、特許文献１〜５）。
【０００４】
このようなＤＦＢレーザでは、ダブルヘテロ構造中の活性層に平行して周期的に光を反射させる回折格子層が設けられており、活性層内で発生した光が、この回折格子の格子間隔によって周期的に反射され、元の光と反射光の山と山谷と谷とが合致し、強め合って単一周波数のレーザ光出力を得ることができると考えられている。
【特許文献１】特開平８−１９５５３０号公報
【特許文献２】特開平９−１９１１５３号公報
【特許文献３】特開２０００−２２３７８４号公報
【特許文献４】特開２００１−２０３４２２号公報
【特許文献５】特開２００２−１３１５６７号公報
【発明の開示】
【発明が解決しようとする課題】
【０００５】
しかし、従来提案されているＤＦＢレーザでは、未だ回折格子の十分な効果を引き出すに至っていない。特に、窒化ガリウム系のＤＦＢレーザではシングルスペクトルピークのレーザ発振は報告されていない。
【０００６】
例えば、ＤＦＢレーザでは、回折格子の効果を十分に引き出すためには、回折格子を形成する半導体層に凹凸加工を精度よく行う必要がある。
また、このような凹凸加工を行うことができるとしても、この回折格子の上に、さらに半導体を再成長させる場合には、成長表面に凹凸が生じ、レーザ素子自体の性能を確保することが困難である。
【０００７】
本発明は上記課題に鑑みなされたものであり、回折格子が精度よく形成され、かつ、それを埋めた半導体層の上面が平坦であって、レーザ素子本来の性能を確保又は向上させながら、回折格子における屈折率差を効果的に増大させ、閾値電流を低下させることができる窒化物半導体レーザ素子を提供することを目的とする。
【課題を解決するための手段】
【０００８】
本発明の窒化物半導体レーザ素子は、基板と、前記基板上に、第１半導体層、活性層及び第２半導体層を順に積層した窒化物半導体層とを備えた窒化物半導体レーザ素子であって、前記第１半導体層内に凹凸が形成された層と、該凹凸が形成された層上に、凹凸を平坦化させる層が形成されており、該凹凸を構成する凸部上面から活性層までの距離が凹凸高さの３倍以下であるか、凹凸のピッチ幅の３倍以下であることを特徴とする。
【０００９】
本発明の窒化物半導体レーザ素子は、活性層の上側に凹凸が形成されているものではなく、活性層の下側に凹凸が形成されている。そのため、活性層の上側に凹凸を形成する場合に懸念される活性層に与えるダメージはない。しかし、第１半導体層の表面に不規則な段差があると、その上に形成する活性層も不規則な層構成となり、ウェハやチップ内で所望の利得が十分に得られない等の問題が生じる。一方、段差を平坦化させるためには凹凸を平坦化させる層の膜厚を増やせばよいが、そうすると活性層から凹凸までの距離が離れ過ぎてしまい、凹凸（回折格子）の効果が低減されることとなる。
【００１０】
本発明においては、レーザ素子自体の性能を低減させずに、凹凸（回折格子）の効果を発揮させることができる。
このような窒化物半導体レーザ素子は、凹凸を構成する凸部上面から活性層までの距離が３００ｎｍ以下であることが好ましい。
また、凹凸における凸部の幅及び凹部の幅が、それぞれ、凹凸高さの１／１５〜８の範囲であることが好ましい。
凹凸はストライプ状に形成され、凹凸の幅が４０〜１４０ｎｍの範囲のピッチを有することが好ましい。
凹凸を構成する凸部上面から活性層までの距離は、０．５倍以上であることが好ましい。
【００１１】
凸部上面には、窒化物半導体よりも低屈折率の部材が配置されていてもよく、その低屈折率の部材は、ＳｉＯ2、ＴｉＯ2、ＺｒＯ2、Ａｌ2Ｏ3、ＳｉＮ、ＡｌＮからなる郡から選ばれる少なくとも１つとすることができる。
活性層は、Ｉｎを含有する窒化物半導体であることが好ましい。
凹凸が形成された層は、ＡｌaＧａ1-aＮ（０≦ａ≦０．１０）からなる第１層と、ＡｌbＧａ1-bＮ（０．０１≦ｂ≦０．１４）からなる第２層とで構成される超格子層を含むことが好ましい。
【００１２】
また、凹凸を平坦化させる層は、ＡｌcＧａ1-cＮ（０≦ｃ≦０．０７５）からなる層であるか、ＡｌaＧａ1-aＮ（０≦ａ≦０．１０）からなる第１層と、ＡｌbＧａ1-bＮ（０．０１≦ｂ≦０．１４）からなる第２層とで構成される超格子層を含むことが好ましい。
【００１３】
さらに、窒化物半導体レーザ素子は共振面を有し、凹凸は共振面と略平行にストライプ状に設けられることが好ましい。
【発明の効果】
【００１４】
本発明の窒化物半導体レーザ素子によれば、複雑な加工等を経ることなく、回折格子が精度よく形成されており、かつ、その上面が平坦であって、レーザ素子本来の性能を確保又は向上させながら、回折格子の効果を十分に発揮することができ、閾値電流を低下させることができる。
【発明を実施するための最良の形態】
【００１５】
本発明の窒化物半導体レーザ素子は、主として、図１に示すように基板１１と、第１半導体層１２、活性層１３及び第２半導体層１４をこの順に積層した窒化物半導体層とを備えて構成される。第１半導体層１２には、凹凸（回折格子）２２が形成されている。図１（ａ）は、窒化物半導体レーザ素子の共振面の模式断面図を示す。図１（ｂ）は、窒化物半導体レーザ素子の側面の模式断面図を示す。さらに、第１半導体層及び第２半導体層は、それぞれ電気的に接続された第１電極及び第２電極を備える（図示せず）。また、共振面の端部には保護膜１６が形成されている。ここで、第１半導体層は、ｎ型又はｐ型の不純物を含む層を少なくとも１層含んで構成される。第２半導体層は、第１半導体層とは逆の導電型、つまり、ｐ型又はｎ型の不純物を含む層を少なくとも１層含んで構成される。第１及び第２半導体層は、いずれも、単一層又は多層構造のいずれであってもよく、多層構造の場合には、それらを構成する層の全てがｎ型又はｐ型を示さなくてもよい。なお、以下の記載においては、活性層からｎ型層側に配置する層をｎ型層又はｎ側層、活性層からｐ型層側に配置する層をｐ型層またはｐ側層と記載する場合がある。
【００１６】
（基板）
本発明の窒化物半導体レーザ素子に用いる基板は、窒化物半導体と異なる異種基板を用いてもよいし、窒化物半導体基板を用いてもよい。異種基板としては、例えば、Ｃ面、Ｒ面及びＡ面のいずれかを主面とするサファイア、スピネル（ＭｇＡ１2Ｏ4）のような絶縁性基板、ＳｉＣ（６Ｈ、４Ｈ、３Ｃを含む）、ＺｎＳ、ＺｎＯ、ＧａＡｓ、Ｓｉ及び窒化物半導体と格子整合する酸化物基板等、窒化物半導体を成長させることが可能で、従来から知られている基板材料を用いることができる。なかでも、サファイア、スピネルが挙げられる。基板は、少なくともその表面が、０．０１〜０．３°程度のオフアングル角、さらにステップ状のオフアングル角を有しているものであってもよい。これにより、素子を構成する窒化物半導体層、活性層の内部において、微細なクラックの発生を防止することができる。
【００１７】
異種基板を用いる場合には、下地層（ラテラル成長を行うための保護層等を含む）、コンタクト層等が形成される場合があるが、窒化物半導体基板（例えば、ＧａＮ基板など）を用いる場合には、必ずしもそれらを形成する必要はなく、省略することができる。
【００１８】
異種基板を用いる場合には、異種基板上に素子構造の下層に、窒化物半導体層からなる下地層等を成長させた後、異種基板を研磨などの方法により除去して、窒化物半導体の単体基板として素子構造を形成してもよい。また、素子構造形成中又は後に、異種基板を除去してもよい。
【００１９】
（下地層）
基板上には、バッファ層等を含む、窒化物半導体からなる下地層（図示せず）が形成されていてもよい。
バッファ層としては、例えば、ＩｎαＡｌβＧａ1-α-βＮ（０≦α、０≦β、α＋β≦１）等（例えば、ＡｌＮ、ＧａＮ、ＡｌＧａＮ、ＩｎＧａＮ等、好ましくはＧａＮ）を３００℃以上９００℃以下の温度で、膜厚数十オングストローム〜数百オングストロームで成長させてなるものが挙げられる。このバッファ層は、異種基板と高温成長の窒化物半導体層との格子定数不正を緩和し、転位の発生を防止するのに好ましい。
【００２０】
バッファ層の上に、第１の窒化物半導体層を部分的に成長させ、さらに、この第１の窒化物半導体層を成長核として第２の窒化物半導体層を成長させることにより、ラテラル成長を利用した転位が低減した下地層を形成することができる。下地層は、ＡｌxＧａ1-xＮ（０≦ｘ≦１）で表される窒化物半導体であることが好ましく、膜厚は２〜３０μｍであることが好ましい。また、ラテラル成長した領域（低転位領域）は、転位数が１×１０7個／ｃｍ2以下、好ましくは１×１０6個／ｃｍ2以下と少ないか、部分的に少ない領域を有しているものが適当である。さらに、この下地層は、例えば、１×１０16〜５×１０21ｃｍ-3程度の範囲でｎ型不純物（例えば、Ｓｉ、Ｓｎ、Ｇｅ、Ｓｅ、Ｃ、Ｔｉ、Ｏ等）が含有されていてもよい。
【００２１】
（半導体層）
本発明の窒化物半導体レーザ素子において、第１及び第２半導体層としては、ＩＩＩ−Ｖ族窒化物半導体（ＩｎαＡｌβＧａ1-α-βＮ、０≦α、０≦β、α＋β≦１）であり、さらにＩＩＩ族元素としてＢを用いたり、Ｖ族元素としてＮの一部をＰ、Ａｓで置換した、混晶を含んでいてもよい。半導体層は、ＭＯＶＰＥ（有機金属気相成長法）、ＨＶＰＥ（ハライド気相成長法）、ＭＢＥ（分子線気相成長法）等、当該分野で公知のいずれの方法によっても形成することができる。
【００２２】
窒化物半導体層に用いるｎ型不純物としては、Ｓｉ、Ｇｅ、Ｓｎ、Ｓ、Ｏ、Ｔｉ、Ｚｒ等のＩＶ族又はＶＩ族元素を用いることができ、好ましくはＳｉ、Ｇｅ、Ｓｎである。また、ｐ型不純物としては、特に限定されないが、Ｂｅ、Ｚｎ、Ｍｎ、Ｃｒ、Ｍｇ、Ｃａなどが挙げられ、好ましくはＭｇである。これにより、各導電型の窒化物半導体層を形成し、後述する各導電型層を構成させることができる。
【００２３】
例えば、バッファ層及び／又は下地層の上には第１の半導体層が多層構造で形成されている。
第１のｎ側半導体層は、ＡｌdＧａ1-dＮ（０≦ｄ≦０．５）により形成することができる。この第１のｎ側半導体層にはｎ型不純物がドープされている。この層のｎ型不純物の含有量は、５×１０17／ｃｍ3〜５×１０18／ｃｍ3であることが好ましい。第１のｎ側半導体層の膜厚は、０．５〜１０μｍ、好ましくは２〜５μｍである。この第１のｎ側半導体層はｎ型コンタクト層やｎ型クラッド層として機能させることができる。第１のｎ側半導体層をｎ型コンタクト層として機能させる場合には後工程において、この第１のｎ側半導体層にｎ電極が形成される。なお、第１のｎ側半導体層は、省略可能である。
【００２４】
第１のｎ側半導体層上には第２のｎ側半導体層が形成されている。この第２のｎ側半導体層は、ＳｉドープのＩｎgＧａ1-gＮ（０．０２≦ｇ≦０．２０）、好ましくはｇが０．０８〜０．１２のＩｎgＧａ1-gＮである。この第２のｎ側半導体層は、窒化物半導体素子内でクラックの発生を有効に防止することができる。Ｓｉのドープ量としては、５×１０17／ｃｍ3〜５×１０19／ｃｍ3である。第２のｎ側半導体層の膜厚としては、結晶性を損なわない程度の厚みであり、例えば、０．１０〜０．２０μｍである。なお、第２のｎ側半導体層は、省略可能である。
【００２５】
第２のｎ側半導体層上には第３のｎ側半導体層が形成されている。第３のｎ側半導体層は、単一層で形成してもよく、また超格子層で形成してもよい。第３のｎ側半導体層を超格子層として形成するには、第１層としてＡｌaＧａ1-aＮ（０≦ａ≦０．１０）、第２層としてＡｌbＧａ1-bＮ（０．０１≦ｂ≦０．１４）からなる層を交互に形成することが好ましい。第１層及び第２層は、単一層の膜厚が１００オングストローム以下の層を積層することにより構成することができる。このような超格子層とすることにより、Ａｌを含有しているにもかかわらず、クラックの発生を防止でき結晶性を良好にすることができる。なお、第３のｎ側半導体層の総膜厚としては、０．４５〜３．０μｍであることが好ましい。また、平均組成がＡｌeＧａ1-eＮ（０．０１≦ｅ≦０．１４）として形成されることが好ましい。Ａｌの平均組成がこの範囲であると、クラックを抑制でき、かつ充分にレーザ導波路との屈折率の差を得ることができる。ｎ型不純物の含有量は、１×１０17／ｃｍ3〜５×１０18／ｃｍ3であることが好ましい。ｎ型不純物がこの範囲で含有されていると抵抗率を低くでき、かつ結晶性を損なわない。第３のｎ側半導体層はｎ側クラッド層として機能させることができる。
【００２６】
第３のｎ側半導体層上には第４のｎ側半導体層が形成されている。第４のｎ側半導体層としては、ＡｌcＧａ1-cＮ（０≦ｃ≦０．０７５）が挙げられる。第４のｎ側半導体層の膜厚は、０．０５〜０．２５μｍ、好ましくは０．１４〜０．１６μｍが挙げられる。この膜厚で成長させるとクラックが発生せずに、閾値（Ｉth）を低下させることができる。第４のｎ側半導体層は光ガイド層として機能させることができる。なお、第４のｎ側半導体層は、省略可能である。
【００２７】
第４のｎ側半導体層上には活性層が形成されている。活性層としては、井戸層と障壁層とにより構成され、井戸層は、ＡｌxＩｎyＧａ1-x-yＮ（０≦ｘ≦０．０５、０．００５≦ｙ≦０．２５、ｘ＋ｙ＜１）からなることが好ましい。障壁層はＡｌuＩｎvＧａ1-u―vＮ（０≦ｕ≦０．２、０≦ｖ≦０．１５）からなることが好ましい。例えば、井戸層を挟むように障壁層が積層されるものであり、障壁層及び井戸層は１層に限定されるものではなく２以上の多層であってもよい。具体的には、障壁層と井戸層とを繰り返し積層した、多重量子井戸構造の活性層としてもよい。井戸層及び障壁層の膜厚としては、それぞれ、５０〜１５０オングストロームが好ましい。第１の障壁層の膜厚は３０〜２５０オングストローム、第２の障壁層の膜厚は３０〜２５０オングストロームが好ましい。活性層をこの範囲の膜厚で形成すれば、活性層付近でのクラックの発生を抑制することができる。
【００２８】
井戸層及び障壁層のいずれか一方または両方に不純物を含有させてもよい。
活性層上には第２の半導体層が多層構造で形成されている。
第１のｐ側半導体層は、キャリア閉じ込め層、電子閉じ込め層、光閉じ込め層等として形成することができる。
【００２９】
第１のｐ側半導体層は、活性層よりもバンドギャップエネルギーが大きいＡｌを含む窒化物半導体層であることが好ましい。キャリア閉込め層は、単一膜で形成してよく、組成が異なる多層膜で形成してもよい。ｐ型キャリア閉込め層としては、ＭｇドープのＡｌdＧａ1-dＮ（０＜ｄ≦１）からなる少なくとも１層以上を成長させてなるものが挙げられる。好ましくはｄが０．１〜０．５、さらに好ましくはｄが０．１５〜０．３５の範囲である。ｐ型キャリア閉込め層の膜厚は、１０〜２００オングストロームが好ましい。膜厚が上記範囲であると、活性層内の電子を良好に閉込めることができ、クラックの発生も抑制できる。またバルク抵抗も低く抑えることができる。
【００３０】
ｐ型電子閉込め層は、キャリアを活性層又は井戸層内に閉込めるもので、レーザ素子、高出力の発光素子などにおいて、素子駆動などによる温度上昇、電流密度増大によって、キャリアが活性層をオーバーフローすることを防ぐことが可能となり、活性層内にキャリアが効率的に注入される構造とすることができる。
【００３１】
ｐ型電子閉込め層は、通常、Ｍｇが含有されている。含有量は、１×１０19／ｃｍ3〜１×１０21／ｃｍ3である。含有量がこの範囲であると、バルク抵抗を低下させることに加えて、後述のアンドープで成長させるｐ型ガイド層へＭｇが良好に拡散され、薄膜層であるｐ型ガイド層にＭｇを１×１０16／ｃｍ3〜１×１０18／ｃｍ3の範囲で含有させることができる。ｐ型電子閉込め層は、低温、例えば９００〜１０００℃程度の活性層を成長させる温度と同様の温度で成長させると活性層の分解を防止することができ好ましい。
【００３２】
また、ｐ型電子閉込め層は、単一膜により構成されていてもよいし、低温成長の層と、高温、例えば、活性層の成長温度より１００℃程度の温度で成長させる層との２層から構成されていてもよい。このように、２層で構成されていると、低温成長の層が活性層の分解を防止し、高温成長の層がバルク抵抗を低下させるので、全体的に良好となる。ｐ型電子閉込め層が２層から構成される場合の各層の膜厚は、特に限定されないが、低温成長層は１０〜５０オングストローム、高温成長層は５０〜１５０オングストロームが好ましい。なお、第１のｐ側半導体層は、省略可能である。
【００３３】
第１のｐ側半導体層上には第２のｐ側半導体層が形成されている。第２のｐ側半導体層としては、ＡｌcＧａ1-cＮ（０≦ｃ≦０．２）からなる窒化物半導体層が挙げられる。ｐ型ガイド層の膜厚は、０．０５〜０．２５μｍが好ましい。この範囲であると、しきい値を低くすることができる。また、第２のｐ側半導体層はアンドープ層として成長させるが、ｐ型電子閉込め層に含有されているＭｇが拡散して、１×１０16／ｃｍ3〜１×１０18／ｃｍ3の範囲でＭｇが含有されることがある。第２のｐ側半導体層は光ガイド層として機能させることができる。なお、第２のｐ側半導体層は、省略可能である。
【００３４】
第２のｐ側半導体層上には第３のｐ側半導体層が形成されている。第３のｐ側半導体層は、単一膜構造であってもよいが、互いに組成が異なる窒化物半導体層を積層した多層膜構造であることが好ましい。例えば、単一層構造の場合には、ＡｌaＧａ1-aＮ（０≦ａ≦０．５）からなる層が挙げられる。その他には、第１層としてＡｌaＧａ1-aＮ（０≦ａ≦０．１０）、第２層としてＡｌbＧａ1-bＮ（０．０５≦ｂ≦０．１４）からなる超格子層が挙げられる。ｐ型不純物の含有量は、１×１０17／ｃｍ3〜１×１０20／ｃｍ3であることが好ましい。ｐ型不純物がこの範囲で含有されていると結晶性を損なわない程度の含有量で、かつバルク抵抗を低減させることができる。このような多層膜は、単一層の膜厚が１００オングストローム以下であることが好ましい。第３のｐ側半導体層が超格子構造で形成されることにより、クラックの発生を抑制することができる。第３のｐ側半導体層の総膜厚は、０．４〜０．５５μｍであり、この範囲であると順方向電圧（Ｖｆ）を低減させることができる。また、第３のｐ側半導体層の全体のＡｌの平均組成は、０．０１〜０．１４である。この範囲の値であると、クラックの発生を抑制し、かつレーザ導波路との屈折率差を十分に得ることができる。この第３のｐ側半導体層は、活性層よりもバンドギャップが大きく、通常、ｐ側クラッド層として機能させるものであるが、同時にｐ側コンタクト層として機能させてもよい。これによって、後に形成する第４のｐ側半導体層を省略することができる。
【００３５】
第３のｐ側半導体層上には第４のｐ側半導体層が形成されている。第４のｐ側半導体層は、Ｍｇが含有されたＧａＮからなる窒化物半導体層を成長させてなるものが好ましい。膜厚は１０〜２００オングストローム程度が適当である。Ｍｇの含有量は１×１０19／ｃｍ3〜１×１０22／ｃｍ3である。このよう膜厚とＭｇの含有量を調整することにより、ｐ型コンタクト層のキャリア濃度を上昇させ、後述するｐ電極とのオーミックコンタクトが良好となる。なお、上述したように第４のｐ側半導体層は省略することができる。
【００３６】
（凹凸）
本発明における第１半導体層１２内には、凹凸２２が周期的に設けられており、回折格子として機能させることができる。本明細書においては、半導体層内の凹凸を回折格子と呼ぶことがある。
【００３７】
回折格子の大きさは特に限定されず、得ようとするレーザ光の波長、用いる窒化物半導体層の組成等により適宜調整することができる。凹凸の周期（ピッチ）Ｐは、発振させたい波長と実効屈折率によって決定され、λ（波長）／２ｎ（半導体の屈折率）によって求めることができる。例えば、発振波長が４００ｎｍである窒化物半導体レーザ素子を形成する場合は、凹凸の周期を４００ｎｍ（波長）／[２×２．５（半導体の屈折率）]＝８０ｎｍで形成する。
【００３８】
凹凸は、例えば、第３のｎ側半導体層（ｎ側クラッド層）に凹凸が形成され、第４のｎ側半導体層でこの凹凸を埋め込んで平坦化させることができる。あるいは、第３のｎ側半導体層（ｎ側クラッド層）の下層部分に凹凸を形成し、さらに第３のｎ側半導体層の上層で凹凸を埋め込んで平坦化させてもよい。ただし、この場合には、凹凸を形成する半導体層と凹凸を平坦化する半導体層との間において、組成又は積層構造が異なり、屈折率差を確保することができるように調整することを要する。
【００３９】
また、本発明においては、凹凸を構成する凸部上面から活性層までの距離（図２中、Ｄ参照）は、凹凸高さの３倍以下であることが好ましい。別の観点から、凸部上面から活性層までの距離Ｄは、凹凸のピッチ幅の３倍以下であることが好ましい。このような範囲の距離とすることにより、単一モードの発振を実現することができる。また、この距離Ｄは、凹凸高さの０．５倍以上であることが好ましい。これにより、凹凸の上に形成される半導体層の表面を平坦化することができる。さらに、別の観点から、凹凸は、活性層に近接して形成されていることが好ましく、例えば、凹凸における最も活性層に近い距離（図２中、Ｄ参照）が、３００ｎｍ程度以下、１００ｎｍ程度以下、５０ｎｍ程度以下、あるいは、凹凸の高さ程度以下に配置されるように形成されていることが好ましい。
【００４０】
凹凸の形状は特に限定されることなく、例えば、鋸歯状、正弦波状、矩形状、台形状、逆台形状等とすることができるが、矩形状、台形状、逆台形状等とすることが好ましい。つまり、回折格子を構成する凸部の側面が、基板の法線方向と一致する形状、基板の法線方向に対してα＝３０°（台形状、図４（ａ）参照、またはこれに近い、側面が膨張した形状）〜β＝−３０°（逆台形状、図４（ｂ）参照、またはこれに近い、側面が窪んだ形状）の範囲の傾斜を有する形状であることが好ましい。この範囲で凸部の側面を形成すれば、凹凸を埋める半導体層を厚膜にすることなく、その表面を平坦化させることが可能となる。さらに、α＝２０°〜β＝−３０°、α＝１０°〜β＝−３０°、α＝５°〜β＝−３０°、α＝３０°〜β＝−２０°、α＝３０°〜β＝−１０°、α＝３０°〜β＝−５、α＝２０°〜β＝−２０°、α＝１０°〜β＝−１０°がより好ましい。
【００４１】
凹凸幅のピッチ（凹凸の１周期）は、例えば、４０〜１４０ｎｍ程度の範囲であることが好ましい。なお、凸部の幅Ｂと凹部の幅Ａ（図２参照）は、それぞれ同じであることが好ましいが、異なっていてもよい。この場合、どちらか一方の幅が他方の幅の１／２〜２の範囲であることが好ましい。また、別の観点から、凸部の幅及び凹部の幅は、それぞれ、後述する凸部の高さの１／１５〜８程度の範囲内であることが好ましい。
【００４２】
回折格子の深さ（凹凸高さＨ、図２参照）は、３００ｎｍ程度以下、好ましくは５０〜１５０ｎｍ程度が挙げられる。
このような大きさ及び深さにすることにより、精度よく凹凸を形成しながら、凹凸を埋め込んだ第１半導体層表面を平坦化することができ、ひいては、その上に形成される活性層の特性を確保又は向上させることができる。
【００４３】
さらに、回折格子を構成する凹部底側面は、図５（ａ）、（ｂ）及び図６に示すように、回折格子を構成する凹凸高さＨの１／２〜１／１０の範囲の長さ（底面からの長さ）Ｇにおいて、凸部の側面から凹部底面に連続する傾斜（傾斜角度＝γ）を有していることが好ましい。この傾斜面は、凸部の両側面に形成されていてもよいが、一部の凸部の両側面において又は一部の凸部の片側面において、欠いていてもよい（図５（ｂ）参照）。また、凹部の側面が、図４(ａ)又は（ｂ）に示すように傾斜している場合には、図６に示すように、その傾斜と区別できる傾斜角度γで傾斜していることが好ましい。なお、傾斜面は、全てが同じ傾斜及び高さで形成されておらず、一部側面又は全部の側面において、傾斜角度及び／又は高さが異なっていてもよい。具体的に、傾斜している長さＧは、例えば、５〜１５０ｎｍ程度が挙げられる。また、この傾斜角度γは、例えば、基板の法線方向に対して又は凹部側面に対して、２０°〜７０°の範囲であることが好ましい。このように回折格子の凹部の底部付近の側面が傾斜している場合には、回折格子上への半導体層の再成長時において、凹部内に空洞を形成することなく、凹部を完全に埋め込むことができる。その結果、回折格子の上に形成される凹凸を平坦化させる半導体層の表面を容易に平坦にすることができるとともに、レーザ素子における電圧の上昇、回折格子の乱れ等を防止することができる。
【００４４】
また、回折格子を構成する凹凸は、図５（ｃ）に示すように、凸部の上面（例えば、基板表面にほぼ水平な面）を有し、その上面と側面との間に、さらに傾斜面（傾斜角度δ）を有していてもよい。この傾斜角度は特に限定されないが、例えば、２０°〜７０°程度が適当である。また、その深さ（Ｇｘ）は特に限定されないが、例えば、１〜３０ｎｍ程度が挙げられる。
【００４５】
第１半導体層内に凹凸を形成する方法としては、特に限定されるものではなく、例えば、図７（ａ）〜（ｄ）に示すように、凹凸を形成しようとする層（例えば、クラッド層１２ａ）を形成した後、二重レジスト法、密着マスク露光法、電子線描画法、位相シフト法等の当該分野で公知の方法を利用して、フォトリソグラフィ工程及びエッチング工程によって、マスクパターン２０を形成し、そのマスクパターン２０をマスクとしてエッチングして回折格子２２を形成し、その後、マスクパターン２０を除去し、回折格子２２の凹凸を、凹凸を平坦化する層（例えば、クラッド層１２ａ、光ガイド層１２ｂ）により埋め込むことにより形成することができる。
【００４６】
この際のマスクパターンは、種々のレジスト、Ａｌ2Ｏ3、ＺｒＯ2、ＳｉＯ2、ＴｉＯ2、Ｔａ2Ｏ5、ＡｌＮ、ＳｉＮ等の酸化膜や窒化膜、ニッケル、クロム等の金属膜の単一膜又は多層膜を用いて形成することができる。これらの膜厚は、例えば、１０〜５００ｎｍ程度で形成することが好ましい。これにより、回折格子の凸部の高さを所望の高さに形成することが可能となる。
【００４７】
特に、マスクパターンとして、低屈折率の部材、例えば、ＳｉＯ2、ＴｉＯ2、ＺｒＯ2、Ａｌ2Ｏ3、ＳｉＮ、ＡｌＮ等を用いてパターニングする場合、図７（ｅ）に示したように、マスクパターン２０を除去しないまま、凹凸を平坦化させる層（例えば、クラッド層１２ａ、光ガイド層１２ｂ）を成長させてもよい。これにより、凸部上面に、窒化物半導体よりも低屈折率の部材が配置されることになるが、この低屈折率の部材により、回折格子の効果をより向上させることができる。
【００４８】
また、マスクパターンを用いて半導体層をエッチングして凹凸を形成する場合のエッチングは、適当なエッチャントを用いたウェットエッチング又はドライエッチングのいずれでもよい。例えば、ドライエッチングを利用する場合には、０．０５〜１０Ｐａの範囲内の圧力（一定圧力又は適宜変更した圧力）でエッチングすることが好ましい。これにより、所望の深さのエッチングを効率的に行うことができる。
【００４９】
さらに、回折格子を形成した後、Ａｌ組成が異なる２種類以上の半導体層を、圧力、温度、原料ガスの種類及び流量等の条件を適宜調整しながら超格子構造として積層するしてもよい。さらに、超格子構造の各層を形成する際に、５秒間程度の待機時間を設けて成膜してもよいし、窒素原子を含む原料ガス流量／III族元素を含む原料ガス流量の比を２０００程度以上に設定して半導体層を形成してもよいし、超格子構造の各層を形成する際に圧力を常圧にして成膜してもよいし、これらを組み合わせて用いてもよい。
【００５０】
特に、凹部の底側面付近の側面を傾斜させる方法としては、回折格子を形成しようとする層に、上述したような単一膜又は多層膜のマスクを形成し、このマスクを用いて、例えば、０．０５〜１０Ｐａの範囲で、エッチング圧力を変更してドライエッチングする方法、エッチャントの種類又は組成を変更してウェットエッチング又はドライエッチングする方法等が有利である。また、回折格子を形成するためのマスク材料として、レジストとの選択性が低い材料を下層に、レジストとの選択性が高い材料を上層に用いた２層以上の構造のマスク材料を用い、このようなマスク材料に、レジストからの回折格子対応パターンを転写し、この２層以上の構造のマスクを用いて、回折格子をエッチング形成する方法等が有効である。
【００５１】
（リッジ）
窒化物半導体層を形成した後、第２の半導体層の表面にリッジを形成する。
例えば、最上層の第４のｐ側半導体層（ｐ側コンタクト層）のほぼ全面にＣＶＤ装置により、Ｓｉ酸化物（主としてＳｉＯ2）よりなる保護膜を０．５μｍの膜厚で形成し、その後、保護膜の上に所定の形状のマスクを形成し、ＲＩＥ装置等を利用し、ＣＨＦ3ガスを用いたフォトリソグラフィ技術により、ストライプ状の保護膜を形成する。この保護膜をマスクとして用いて、例えば、ＳｉＣｌ4ガスにより半導体層をエッチングすることにより、リッジを形成することができる。リッジは、通常、第４のｐ側半導体層からエッチングされ、活性層よりも上に形成することが好ましく、その形状は、ストライプ状であることが適当である。例えば、ｐ側コンタクト層からｐ側ガイド層の途中までエッチングしてなるストライプなどが挙げられる。本発明において、ｐ側半導体層に凹凸を設ける場合、凹凸よりも上にリッジを形成してもよいし、凹凸の途中においてエッチングを止めてリッジを形成してもよいし、凹凸よりも下までエッチングしてリッジを形成してもよい。凹凸よりも下までエッチングしてリッジを形成する場合は、リッジの下において凹凸を有する構造となる。リッジの幅は０．５〜１５μｍ、好ましくは１．０〜５．０μｍの範囲である。
【００５２】
リッジの両側には埋込膜１５が形成されている。この埋込膜は、絶縁性であり、低屈折率のものが好ましい。
なお、本発明の窒化物半導体レーザ素子においては、リッジが形成されていることは必ずしも必要ではなく、例えば、窒化物半導体層に電流狭窄層を形成した半導体レーザ素子であってもよい。
【００５３】
（電極）
ｐ型コンタクト層上のリッジにｐ電極をスパッタにより形成する。ｐ電極１２０は、例えば、金属層の多層構造とすることが好ましく、具体的には、Ｎｉ／Ａｕが挙げられる。
また、ｎ型コンタクト層上面にもオーミックを取るｎ電極を形成する。ｎ電極はＴｉ／Ａｌからなり、リッジと平行で、かつ、同程度の長さのストライプ状に形成されている。ｎ電極は必ずしもｎ型コンタクト層の上面に形成する必要はなく、例えば、用いた基板が導電性を有し、オーミックコンタクト性を確保することができれば、基板の下面側（素子構造とは反対側）に形成してもよい。
なお、本発明の窒化物半導体レーザ素子は、通常、一対の共振器端面が形成されている。また、リッジ上、共振器面上等に、絶縁膜が形成されていてもよいし、各電極上にパッド電極等が形成されていてもよい。
【００５４】
以下に、本発明の窒化物半導体レーザ素子の実施例を図面に基づいて詳細に説明する。
実施例１
本発明の窒化物半導体レーザ素子は、例えば、図１（ａ）に示すように、基板１１と、第１半導体層１２（例えば、ｎ型）と、活性層１３と、第２半導体層１４（例えば、ｐ型）とを備えて構成される。さらに、このレーザ素子は、第１半導体層１２及び第２半導体層１４にそれぞれ電気的に接続された第１電極（図示せず）及び第２電極（図示せず）とを備え、第２半導体層１４上には第１の保護膜（埋込膜）１５、共振器端面には第２の保護膜１６（図１（ｂ）参照）が形成されている。第２の保護膜１６は、ミラーとして機能させる。
【００５５】
基板１１としては、サファイアからなる異種基板を用い、その上にバッファ層（図示せず）を介して、ラテラル成長を利用した下地層が形成されている。
第１半導体層１２、活性層１３及び第２半導体層１４の組成及び膜厚は、表１に示したとおりである。
【００５６】
【表１】
2008004662.tif 000003
【００５７】
また、この窒化物半導体レーザは、表２に示す構造を有する。
【００５８】
【表２】
2008004662.tif 000004
【００５９】
このレーザ素子は、図１（ｂ）に示すように、第１半導体層１２内のクラッド層に、回折格子２２が形成されている。回折格子２２の上面には、光ガイド層が形成されている。回折格子２２は、図１（ｂ）及び図２に示すように、ピッチＰが８０ｎｍ、凸部２４ａの幅Ａが４０ｎｍ、凹部２４ｂの幅Ｂが４０ｎｍ、凹凸の高さＨが１００ｎｍ、活性層１３からの距離Ｄが１２７ｎｍとなっている。
【００６０】
このレーザ素子は、以下のように製造した。
まず、異種基板としてサファイア基板を用意する。
このサファイア基板を反応容器内にセットし、温度を５１０℃にして、キャリアガスに水素、原料ガスにアンモニアとＴＭＧ（トリメチルガリウム）とを用い、サファイア基板上にＧａＮよりなる低温成長のバッファ層を１５ｎｍの膜厚で成長させる。その上に、ＧａＮよりなる下地層を２５００ｎｍで成長させる。
【００６１】
得られた下地層の上にＴＭＧ、ＴＭＡ、アンモニア、不純物ガスとしてシランガスを用い、１１００℃でＳｉドープしたＡｌ0.02Ｇａ0.98Ｎよりなるｎ型コンタクト層を３．５μｍの膜厚で成長させる。
次に、ＴＭＧ、ＴＭＩ（トリメチルインジウム）、アンモニアを用い、温度を９２０℃にしてＳｉを５×１０18／ｃｍ3ドープしたＩｎ0.06Ｇａ0.94Ｎよりなるクラック防止層を０．１５μｍの膜厚で成長させる。
【００６２】
温度を１０００℃にして、原料ガスにＴＭＡ、ＴＭＧ及びアンモニアを用い、アンドープのＡｌ0.08Ｇａ0.92ＮよりなるＡ層を２５Åの膜厚で成長させ、続いて、不純物ガスとしてシランガスを用い、Ｓｉを５×１０18／ｃｍ3ドープしたＧａＮよりなるＢ層を２５Åの膜厚で成長させる。そして、Ａ層、Ｂ層を交互に積層する操作をそれぞれ２６０回繰り返してＡ層とＢ層とを積層し、総膜厚１．３μｍの多層膜（超格子構造）よりなるｎ型クラッド層を成長させる。このとき、クラッド層のＡｌの平均組成は０．０３６とする。
【００６３】
この層の上に、ＳｉＯ2膜（膜厚２００ｎｍ）を形成し、その上にレジスト層（膜厚２００ｎｍ）を形成する。電子線描画法を用い、レジスト層に、回折格子に対応するパターンを形成する。そのレジストパターンをマスクとして、ＳｉＯ2膜にパターンを転写し、さらにこれらパターニングされたレジスト層及びＳｉＯ2膜をマスクとして用いて、ＲＩＥ法により、例えば、圧力を０．０５〜１０ｐａの範囲内で適宜調整し、ｎ型クラッド層を１００ｎｍ掘り下げる（図７（ａ）及び（ｂ）参照）。
【００６４】
マスクパターンを除去した後（図７（ｃ）参照）、原料ガスの流量、圧力等の条件を調整しながら、クラッド層の上に、同様の温度で、原料ガスにＴＭＧ及びアンモニアを用い、ＧａＮからなる膜厚０．１７μｍのｎ型光ガイド層を成長させる（図７（ｄ）参照）。
【００６５】
これにより、回折格子上に、光ガイド層を平坦に成長させることができる。
次に、温度を９００℃にして、原料ガスにＴＭＩ（トリメチルインジウム）、ＴＭＧを用い、ＳｉドープのＩｎ0.02Ｇａ0.98Ｎよりなる第１の障壁層、その上に、アンドープのＩｎ0.11Ｇａ0.89Ｎよりなる井戸層、ＳｉドープのＩｎ0.02Ｇａ0.98Ｎよりなる障壁層を、２ペア積層し、その上に、アンドープのＩｎ0.02Ｇａ0.98Ｎよりなる第２の障壁層を積層し、活性層を形成する。第１の障壁層を１４０Å、第２の障壁層を１４０Å、井戸層７０Å／障壁層１４０Åとし、総膜厚約５６０Åの量子井戸構造を形成する。
【００６６】
活性層の上に、同様の温度で、原料ガスにＴＭＡ、ＴＭＧ及びアンモニアを用い、不純物ガスとしてＣｐ2Ｍｇ（シクロペンタジエニルマグネシウム）を用い、Ｍｇを１×１０19／ｃｍ3ドープしたＡｌ0.25Ｇａ0.75Ｎよりなるｐ型第１キャップ層を３０Åの膜厚で成長させ、その上に、Ｍｇを１×１０19／ｃｍ3ドープしたＡｌ0.25Ｇａ0.75Ｎよりなるｐ型第２キャップ層を７０Åの膜厚で成長させる。
【００６７】
温度を１０００℃にして、原料ガスにＴＭＧ及びアンモニアを用い、ＧａＮからなる膜厚０．１５μｍのｐ側光ガイド層を成長させる。このｐ型光ガイド層は、ノンドープ層であるが、ｐ型キャップ層、後述するｐ型クラッド層等の隣接層からのＭｇの拡散によりＭｇが含まれることもある。また、Ｍｇを意図的にドープしてもよい。
【００６８】
続いて、１０００℃でアンドープＡｌ0.13Ｇａ0.87ＮよりなるＡ層を２５Åの膜厚で成長させ、Ｃｐ2Ｍｇを用いて、ＭｇドープＡｌ0.09Ｇａ0.91ＮよりなるＢ層を２５Åの膜厚で成長させ、Ａ層、Ｂ層を交互に積層する操作を７回繰り返して総膜厚３５ｎｍの超格子層を形成する。この超格子層はｐ型クラッド層の一部を構成する。
【００６９】
次いで、１０００℃でアンドープＡｌ0.13Ｇａ0.87ＮよりなるＡ層を２５Åの膜厚で成長させ、Ｃｐ2Ｍｇを用いて、ＭｇドープＡｌ0.09Ｇａ0.91ＮよりなるＢ層を２５Åの膜厚で成長させ、Ａ層、Ｂ層を交互に積層する操作を８７回繰り返し、総膜厚０．４７μｍの超格子層よりなるｐ型クラッド層を成長させる。
【００７０】
最後に、１０００℃で、ｐ型クラッド層１１０の上に、Ｍｇを１×１０20／ｃｍ3ドープしたｐ型ＧａＮよりなるｐ型コンタクト層を１５０Åの膜厚で成長させる。ｐ型コンタクト層はｐ型のＩｎXＡｌYＧａ1-X-YＮ（０≦Ｘ、０≦Ｙ、Ｘ＋Ｙ≦１）で構成することができ、好ましくはｐ型不純物をドープしたＧａＮ又はＡｌ組成比０．３以下のＡｌＧａＮとすれば、ｐ電極と最も好ましいオーミック接触が得られる。ｐ型コンタクト層はその上に電極を形成するので、１×１０17／ｃｍ3以上の高キャリア濃度とすることが望ましい。
【００７１】
反応終了後、反応容器内において、ウェハを窒素雰囲気中、７００℃でアニーリングを行い、ｐ型層を低抵抗化する。
このようにして窒化物半導体を成長させて積層構造体を形成した後、ウェハを反応容器から取り出し、最上層のｐ型コンタクト層の表面にＳｉＯ2からなるエッチング用マスクを形成する。このマスクを所定の形状に加工し、Ｃｌ2ガスを用いたＲＩＥ（反応性イオンエッチング）によってｐ型半導体層、活性層、ｎ型半導体層の一部を順次エッチングし、ｎ電極を形成するｎ型コンタクト層の表面を露出させる。また、この際、ｎ電極を形成する領域のみならず、後工程において窒化物半導体素子に劈開又は分割する位置及び／又はその周辺を含む領域においても、ｎ型コンタクト層の表面を露出されておく。
【００７２】
次に、上述したストライプ状の導波路領域として、リッジストライプを形成する。まず、最上層のｐ型コンタクト層（上部コンタクト層）１１１のほぼ全面に、ＰＶＤ装置により、Ｓｉ酸化物（主として、ＳｉＯ2）よりなる第１の保護膜を０．５μｍの膜厚で形成する。次いで、第１の保護膜の上に所定の形状のマスクを形成し、ＲＩＥ（反応性イオンエッチング）装置により、ＣＦ4ガスを用い、フォトリソグラフィ技術により、第１の保護膜をストライプ幅１．６μｍとする。続いて、第１の保護膜をマスクとして用いて、ｐ型コンタクト層およびｐ型クラッド層、ｐ型光ガイド層の一部をエッチングして、ｐ型光ガイド層の膜厚が０．１μｍとなる深さまでエッチングすることにより、リッジストライプを形成する。
【００７３】
リッジストライプ形成後、第１の保護膜の上から、Ｚｒ酸化物（主としてＺｒＯ2）よりなる埋込膜を、第１の保護膜の上と、エッチングにより露出されたｐ型光ガイド層との上に０．２μｍの膜厚で連続して形成する。
【００７４】
保護膜形成後、ウェハを６００℃で熱処理する。このようにＳｉＯ2以外の材料を第２の保護膜として形成した場合、保護膜成膜後に、３００℃以上、窒化物半導体の分解温度以下（１２００℃）で熱処理することにより、埋込膜が第１の保護膜の溶解材料（フッ酸）に対して溶解しにくくなるため、この工程を加えることがさらに望ましい。
【００７５】
次に、ウェハをフッ酸に浸漬し、第１の保護膜をリフトオフ法により除去する。これにより、ｐ型コンタクト層の上に設けられていた第１の保護膜が除去されて、ｐ型コンタクト層が露出される。以上のようにして、図１に示すように、リッジストライプの側面及びそれに連続する平面（ｐ型光ガイド層の露出面）に埋込膜を形成する。
【００７６】
このように、ｐ型コンタクト層の上に設けられた第１の保護膜が除去された後、その露出したｐ型コンタクト層の表面にＮｉ／Ａｕ（１００Å／１５００Å）よりなるｐ電極を形成する。ｐ電極は、ストライプ幅を１００μｍとして、保護膜の上に渡って形成する。
このｐ電極の形成の前又は後に、既に露出させたｎ型コンタクト層の表面に、Ｔｉ／Ａｌ（１００Å／５０００Å）よりなるストライプ状のｎ電極をストライプと平行な方向で形成する。
【００７７】
次に、ｐ電極及びｎ電極に取り出し電極を設けるため、所望の領域をマスクし、ＳｉＯ2からなる保護膜を設ける。この際、対になる共振器面（反射面側）及び共振器面（光出射面側）にもＳｉＯ2からなる保護膜が設けられる。
その後、ｐ電極１２０上にＲｈＯ−Ｐｔ−Ａｕ（３０００Å−１５００Å−６０００Å）よりなるパッド電極を設ける。ｎ電極１２１上にＮｉ−Ｔｉ−Ａｕ（１０００Å−１０００Å−８０００Å）よりなるパッド電極を設ける。
【００７８】
以上のようにして、ｎ電極とｐ電極とを形成した後、ウェハのサファイア基板を研磨して２００μｍとした後、上述した共振器面（光出射面側）の表面、つまり、ストライプ状のｐ及びｎ電極に垂直な方向の面をエッチングすることにより、保護膜を除去するとともに、共振面（１−１００面、六角柱状の結晶の側面に相当する面＝Ｍ面）を形成する。
【００７９】
最後に、ｐ電極に平行な方向で、ウェハをチップ状に切断してレーザ素子（共振器長は６７５μｍ）を得た。
このようなレーザ素子では、回折格子上に平坦に光ガイド層が埋め込まれており、その上面は平坦化され、その上に活性層を平坦に形成することができ、レーザ素子本来の特性を位置したまま、回折格子において屈折率差を確保することができる。従って、実際にこのレーザ素子を発振させると、図３（ａ）に示すように、３０ｍＷでシングルスペクトルピークが得られた。なお、参照例として、回折格子を形成していない以外、同様の構成のレーザ素子を発振させると、図３（ｂ）に示すように、１０ｍＷでシングルスペクトルピークが得られていないことがわかる。
【００８０】
実施例２
この半導体レーザ素子では、回折格子を構成する凹凸の高さＨが１００ｎｍ、活性層１３からの距離Ｄが１００ｎｍである以外、実質的に実施例１の素子と同様の構成を有している。
このレーザ素子においても、活性層から回折格子までの距離を短くすることにより、活性層内で発生した光が、回折格子の格子間隔によって、より顕著に強め合って、図３（ａ）に示すのと同様のシングルスペクトルピークが得られる。
【００８１】
実施例３
この実施例のレーザ素子は、図５（ａ）に示すように、第１半導体層１２内のクラッド層に形成された回折格子において、凹部２２ｂの側面に、傾斜角γ２０〜７０°の範囲で、その底面からの長さＧが３０ｎｍの傾斜を有する形状のものが形成されている以外、実施例１のレーザ素子と同様の構成である。
【００８２】
このような凹凸は、以下のように形成する。
ｎ型クラッド層の上に、ＳｉＯ2膜（膜厚２００ｎｍ）を形成し、その上にレジスト層（膜厚２００ｎｍ）を形成する。電子線描画法を用い、レジスト層に、回折格子に対応するパターンを形成する。そのレジストパターンをマスクとして、ＳｉＯ2膜にパターンを転写し、さらにこれらパターニングされたレジスト層及びＳｉＯ2膜をマスクとして用いて、ＲＩＥ法により、回折格子を形成する。この際にエッチング圧力を例えば初期に８Ｐａとし、その後に４Ｐａに変更することにより、傾斜を有する部分に対応する底面及び斜面（図５（ａ）のＧ領域）を形成し、続いて圧力を０．０５〜１０ｐａの範囲内で適宜調整し、ｎ型クラッド層を１００ｎｍ掘り下げることにより側面を形成し、回折格子を形成する。
【００８３】
マスクパターンを除去した後、原料ガスの流量、圧力等の条件を調整しながら、クラッド層の上に、実施例１と同様の温度で、原料ガスにＴＭＧ及びアンモニアを用い、ＧａＮからなる膜厚０．１７μｍのｎ型光ガイド層を成長させる。
これにより、回折格子を構成する凸部の側面から底面にかけて傾斜を形成することができるとともに、回折格子上に、ｎ型光ガイド層を平坦に成長させることができる。
このようなレーザ素子では、回折格子において、屈折率差を確保することができ、実際にこのレーザ素子を発振させると、図３（ａ）と同様に、３０ｍＷのシングルスペクトルピークが得られる。
【００８４】
実施例４
この実施例のレーザ素子は、ｎ型クラッド層に回折格子を形成した後、ｎ型クラッド層における上層として、Ａ層（Ａｌ0.12Ｇａ0.88Ｎ）とＢ層（Ａｌ0.04Ｇａ0.96Ｎ）とを交互に１５ペアで形成する。それぞれの膜厚は２５Åとして総膜厚は４５０Åとする。続いて光ガイド層を膜厚０．１７μｍで形成した以外実施例１と実質的に同様に半導体レーザ素子を形成する。
【００８５】
このレーザ素子においても、回折格子において、屈折率差を確保することができ、実際にこのレーザ素子を発振させると、図３（ａ）と同様に、３０ｍＷのシングルスペクトルピークが得られる。
【図面の簡単な説明】
【００８６】
【図１】本発明のレーザ素子構造を説明する模式断面図である。
【図２】本発明のレーザ素子における凹凸について説明するための模式断面図である。
【図３】本発明のレーザ素子のスペクトル図である。
【図４】本発明の一レーザ素子における別の態様の回折格子について説明するための模式断面図である。
【図５】本発明の一レーザ素子におけるさらに別の態様の回折格子について説明するための模式断面図である。
【図６】本発明の一レーザ素子におけるさらに別の態様の回折格子について説明するための模式断面図である。
【図７】本発明の一レーザ素子における凹凸を形成する方法を示す模式断面工程図である。
【符号の説明】
【００８７】
１０  レーザ素子
１１  基板
１２  第１半導体層
１２ａ  クラッド層
１２ｂ  光ガイド層
１３  活性層
１４  第２半導体層
１５  埋込膜
１６  保護膜
２０  マスクパターン
２２  回折格子
２２ａ  凸部
２２ｂ  凹部
【図１】
2008004662.tif 000005
【図２】
2008004662.tif 000006
【図３】
2008004662.tif 000007
【図４】
2008004662.tif 000008
【図５】
2008004662.tif 000009
【図６】
2008004662.tif 000010
【図７】
2008004662.tif 000011